(57)【要約】【課題】散乱特性に異方性（前方か後方か、及び入射角度の依存性）を持たせ、縦横の散乱範囲に係る散乱特性までも制御することが容易であると共に、観察位置によって表示光の色が変化しない異方性光散乱フィルム及び組成物を提供する。【解決手段】少なくとも、熱可塑性樹脂（Ａ）と、ラジカル重合性基を有する化合物（Ｂ）と、化学放射線によってラジカル種を発生する光重合開始剤（Ｃ）からなり、熱可塑性樹脂（Ａ）とラジカル重合性基を有する化合物（Ｂ）の屈折率に差がある組成物を用い、屈折率の異なる部分が不規則な形状・厚さで分布することにより、屈折率の高低からなる濃淡模様が形成されており、且つその屈折率の異なる部分が、フィルムの厚さ方向に対して傾斜して層状に分布している構造である異方性光散乱フィルムを製造する。【選択図】図１
2006028203.tif 000002
【特許請求の範囲】
【請求項１】
少なくとも、熱可塑性樹脂（Ａ）と、ラジカル重合性基を有する化合物（Ｂ）と、化学放射線によってラジカル種を発生する光重合開始剤（Ｃ）からなり、前記熱可塑性樹脂ラジカル重合性基Ａ）の屈折率と前記ラジカル重合性基を有する化合物ラジカル重合性基Ｂ）の屈折率に差があることを特徴とする異方性光散乱フィルム用組成物。
【請求項２】
さらに、メラミン樹脂またはメラミン化合物（Ｄ）を含むことを特徴とする請求項１記載の異方性光散乱フィルム用組成物。
【請求項３】
前記熱可塑性樹脂（Ａ）が、ビスフェノールＡ型フェノキシ樹脂あるいはビスフェノールＦ型フェノキシ樹脂いずれかからなることを特徴とする請求項１または２記載の異方性光散乱フィルム用組成物。
【請求項４】
前記ラジカル重合性基を有する化合物（Ｂ）が、常温、常圧の条件で液体であり、かつ常圧で沸点が１００℃以上であるエチレン性不飽和結合を少なくとも１個以上有する化合物であることを特徴とする請求項１から３のいずれかに記載の異方性光散乱フィルム用組成物。
【請求項５】
前記ラジカル重合性基を有する化合物（Ｂ）が、熱可塑性樹脂（Ａ）との屈折率差が０．０１以上であることを特徴とする請求項１から４のいずれかに記載の異方性光散乱フィルム用組成物。
【請求項６】
前記ラジカル重合性基を有する化合物（Ｂ）が、熱可塑性樹脂（Ａ）１００重量部に対し、１０から３００重量部の範囲で配合したことを特徴とする請求項１から５のいずれかに記載の異方性光散乱フィルム用組成物。
【請求項７】
前記熱可塑性樹脂（Ａ）は、重量平均分子量が１０，０００から１００，０００の範囲であることを特徴とする請求項１から６のいずれかに記載の異方性光散乱フィルム用組成物。
【請求項８】
前記化学放射線によってラジカル種を発生する光開始剤（Ｃ）を増感せしめる増感色素（Ｅ）をさらに添加することを特徴とする請求項１から７のいずれかに記載の異方性光散乱フィルム用組成物。
【請求項９】
基材に請求項１から８のいずれかに記載の異方性光散乱フィルム用組成物からなる樹脂層を設け、該樹脂層を露光することにより、樹脂層内部に、屈折率の異なる部分が不規則な形状、厚さで分布することにより、屈折率の高低からなる濃淡部が形成されていることを特徴とする異方性光散乱フィルム。
【請求項１０】
前記屈折率の異なる部分が、樹脂層の厚さ方向に対して傾斜して層状に分布している構造であることを特徴とする請求項９記載の異方性光散乱フィルム。
【請求項１１】
前記基材が、プラスチックフィルムであることを特徴とする請求項９または１０記載の異方性光散乱フィルム。
【発明の詳細な説明】
【技術分野】
【０００１】
本発明は、光の入射角度に応じて散乱性が異なる（或いは、入射角度選択性を持つ）と共に、光散乱特性に異方性を有する光散乱フィルム用組成物および異方性光散乱フィルムに関する。
【背景技術】
【０００２】
反射型液晶表示装置や透過型液晶表示装置のなどの光を利用する表示装置では、観察の際の視野角を確保する（すなわち、表示装置の前面には、明るく表示画像を見せる）ことや、表示画面の全面にわたって均一な明るさで表示画面を見えるようにする目的で、装置の前面に光拡散フィルムを配置することが行われている。従来の光散乱フィルムとしては、表面をマット状に加工した樹脂フィルムや、内部に拡散材を包含した樹脂フィルムなどが用いられている。
【０００３】
従来のマット状に加工した樹脂フィルムや内部に拡散材を含有するフィルムの場合、入射光の入射角度に依存した散乱性の変化といった機能を持たせることは原理上困難であり、現実的にそのような機能は持ち合わせていない。
【０００４】
表面をマット状に加工した光散乱フィルムの場合、フィルム表面をサンドブラスター処理のように物理的にマット面を形成したり、或いは酸性又はアルカリ性の溶液による溶解処理により化学的にマット面を形成する。従って光の散乱性を制御する事が難しく、また縦と横の散乱性を変えるといったことも出来ないため散乱異方性を持たせることもできない。
【０００５】
また、内部に拡散材を包含した光散乱フィルムにおいても、散乱性を制御するために拡散材の屈折率や大きさ、形状等を制御する試みも為されているが、技術的に難易度が高く、実用上十分であるとは言えないのが現状である。
【０００６】
従って、上記の光散乱フィルムでは、散乱性の入射角度依存性がなく、光散乱の異方性も無いかもしくは少ないため、表示装置に使用した際に、不必要な散乱光が生じ、結果として表示の明るさやコントラストの低下或いは表示画像のぼけをまねくという問題点がある。
【０００７】
一方、光散乱に異方性を持つ散乱板を用いた反射型液晶表示装置に係る提案として、特許文献１が公知である。上記公報に開示された散乱板は、後方散乱特性がほとんどなく前方散乱特性が強い散乱板であり、液晶表示装置への入射光あるいは液晶表示装置から出射表示光のどちらか一方を選択的に散乱させる特性を有する。
【０００８】
しかしながら、上記公報では、散乱板の構成は具体的に説明されておらず、「透明微細粒子を透明な重合性高分子で固めたもの」とだけ記載されている。このような散乱板では、上述した「内部に拡散材を包含した光拡散フィルム」と同様に、散乱特性に異方性（前方か後方か）を持たせられたとしても、縦と横の散乱特性までも制御するのは難しい。
【０００９】
また、散乱板としてホログラムを用いた透過型液晶表示装置に係る提案として、特許文献２が公知である。上記提案は、バックライトを有する液晶表示装置からの出射表示光を散乱させるものであり、散乱板としてホログラムを採用しているため、散乱特性に異方性を持たせることも容易であり、縦と横の散乱特性も制御することも可能ではあるが、必然的に分光（波長分散）を伴ってしまうため、観察する視点を移動することに応じて、表示光の色が変化して視覚されることになる。
【特許文献１】特開平８−２０１８０号公報
【特許文献２】特開平９−１５２６０２号公報
【発明の開示】
【発明が解決しようとする課題】
【００１０】
本発明は、散乱特性に異方性（前方か後方か、及び入射角度の依存性）を持たせ、縦横の散乱範囲に係る散乱特性までも制御することが容易であると共に、観察位置によって表示光の色が変化しない異方性散乱体を得るための組成物および異方性光散乱フィルムを提供することを目的とする。
【課題を解決するための手段】
【００１１】
本発明から得られる異方性散乱フィルムは、フィルム内部に屈折率の異なる部分が不規則な形状・厚さで分布することにより、屈折率の高低からなる濃淡模様が形成されており、屈折率の異なる部分の大きさ、形、分布を、フィルム表面での縦横方向及びフィルムの厚さ方向に沿って最適化することにより、入射角度に依存した散乱特性に変化を持たせると共に、不必要な方向への光散乱を無くし、必要な方向（範囲）のみに光を散乱させるもので、本発明は、それぞれの屈折率に差があり、熱可塑性樹脂とラジカル重合性化合物からなることを特徴とした異方性散乱フィルム用組成物を提供する。
【００１２】
請求項１に記載の発明は,少なくとも、熱可塑性樹脂（Ａ）と、ラジカル重合性基を有する化合物（Ｂ）と、化学放射線によってラジカル種を発生する光重合開始剤（Ｃ）からなり、前記熱可塑性樹脂（Ａ）の屈折率と前記ラジカル重合性基を有する化合物（Ｂ）の屈折率に差があることを特徴とする異方性光散乱フィルム用組成物である。
【００１３】
また、請求項２記載の発明は、さらに、メラミン樹脂またはメラミン化合物（Ｄ）を添加したことを特徴とする異方性光散乱フィルム用組成物である。
また、請求項３記載の発明は、前記熱可塑性樹脂（Ａ）が、ビスフェノールＡ型フェノキシ樹脂あるいはビスフェノールＦ型フェノキシ樹脂いずれかからなることを特徴とする請求項１または２記載の異方性光散乱フィルム用組成物である。
【００１４】
また、請求項４に記載の発明は、前記ラジカル重合性基を有する化合物（Ｂ）が、常温、常圧の条件で液体であり、かつ常圧で沸点が１００℃以上であるエチレン性不飽和結合を少なくとも１個以上有する化合物であることを特徴とする請求項１から３のいずれかに記載の異方性光散乱フィルム用組成物である。
【００１５】
請求項５に記載の発明は、前記ラジカル重合性基を有する化合物（Ｂ）が、熱可塑性樹脂（Ａ）との屈折率差が０．０１以上であることを特徴とする請求項１から４のいずれかに記載の異方性光散乱フィルム用組成物である。
【００１６】
請求項６に記載の発明は、前記ラジカル重合性基を有する化合物（Ｂ）が、熱可塑性樹脂（Ａ）１００重量部に対し、１０から３００重量部の範囲で配合したことを特徴とする請求項１から５のいずれかに記載の異方性光散乱フィルム用組成物である。
【００１７】
請求項７に記載の発明は、前記熱可塑性樹脂（Ａ）は、重量平均分子量が１０，０００から１００，０００の範囲であることを特徴とする請求項１から６のいずれかに記載の異方性光散乱フィルム用組成物である。
【００１８】
請求項８に記載の発明は、前記化学放射線によってラジカル種を発生する光開始剤（Ｃ）を増感せしめる増感色素（Ｅ）をさらに添加することを特徴とする請求項１から７のいずれかに記載の異方性光散乱フィルム用組成物である。
【００１９】
請求項９に記載の発明は、基材に請求項１から８のいずれかに記載の異方性光散乱フィルム用組成物からなる樹脂層設け、該樹脂層を露光することにより、樹脂層内部に、屈折率の異なる部分が不規則な形状、厚さで分布することにより、屈折率の高低からなる濃淡部が形成されていることを特徴とする異方性光散乱フィルムである。
【００２０】
請求項１０に記載の発明は、前記屈折率の異なる部分が、樹脂層の厚さ方向に対して傾斜して層状に分布している構造であることを特徴とする請求項９記載の異方性光散乱フィルムである。
【００２１】
請求項１１に記載の発明は、前記基材が、プラスチックフィルムであることを特徴とする請求項９または１０記載の異方性光散乱フィルムである。
【発明の効果】
【００２２】
本組成物を用いれば、所定角度で入射する光に対しては光散乱が生じ、逆にそれとは垂直な光に対しては透明フィルムとして機能することにより、光散乱性に入射角度選択性を持ち、そのため、散乱性を要する光と散乱性が不要な光をそのフィルムへの入射角度により分離することができ、結果として表示装置などに用いた場合に、不必要な散乱を生じることなく表示の明るさや細かさ、コントラストを向上し、且つ表示像のぼけを軽減させる等の効果がある光散乱フィルムを作製することができる。
【００２３】
また、光散乱が生じる入射角度で光が入射した際に、その散乱光の広がりが、縦横で異なるような散乱異方性も併せ持つフィルムの作製が可能である。そのため、必要な方向にのみ散乱光を出射することが出来、結果として表示装置などに用いた場合に、不必要な散乱を生じることなく表示の明るさ、コントラストを向上させる等の効果がある。
【発明を実施するための最良の形態】
【００２４】
以下、図面に基づいて本発明を説明する。図１は、屈折率の異なる部分が不規則な形状・厚さで分布して、屈折率の高低（同図では、白と黒で表現する）からなる濃淡模様が形成された光散乱フィルム１を示す説明図であり、左が平面図、右が断面図である。
【００２５】
平面図から分かるように、屈折率の異なる部分の形状は横長である。また、断面図から分かるように、屈折率の異なる部分は、フィルムの厚さ方向に対して傾斜した層状に分布した構造である。図１では、屈折率の異なる部分が、層状に傾斜している方向については、屈折率の分布は一様（傾斜方向では、色が変化していない）である。
【００２６】
図２は、別の実施形態に係る光散乱フィルム１を示す説明図であり、左が平面図、右が断面図である。図２では屈折率の異なる部分の形状は縦長であり、また、屈折率の異なる部分が、層状に傾斜している方向については、屈折率の分布は不規則（傾斜方向でも、色が変化している）である。
【００２７】
図１、図２の光散乱フィルムの光学特性について、まず、断面図で考える。屈折率の異なる部分が層状に分布した上記傾斜方向に沿った角度（フィルムの垂線から角度θをなす、図２の矢印２の方向）で入射する光に対しては、光散乱が生じることになる。
【００２８】
上記傾斜方向とは垂直な角度（図の矢印３の方向）で入射する光に対しては、単なる透明フィルムとして機能し、入射光は散乱されずに出射する。
【００２９】
次に、平面図で考えると、屈折率の異なる部分の形状が縦長（或いは横長）であると、その部分に入射する光が散乱出射する場合には、それぞれの部分から出射光の光散乱特性が、横長（或いは縦長）となるような異方性を持つ。図１では形状が横長であるから出射光は縦長に散乱し、図２では形状が縦長であるから出射光は横長に散乱することになる。
【００３０】
図３は、本発明の組成物を用いて作製した光散乱フィルム１の持つ入射角度依存性の一例を示すグラフである。図中実線で示すように、ある特定入射角度範囲（図では０度から６０度）の光に対してはヘイズ値が８０％以上あり、逆にそれとは対称な入射角度（図では−６０度から０度）の光に対してのヘイズ値は２０％以下になっており、これが本明細書中で言う散乱性の入射角度依存性を示す。
【００３１】
また、上述したように、屈折率の異なる部分の形状が縦長（或いは横長）であると、その部分に入射する光が散乱出射する場合には、それぞれの部分からの出射光の光散乱特性が、横長（或いは縦長）となるような異方性を持つ。例えば、図１のように形状が横長であると、光散乱フィルムからの散乱出射光は、図４の様な縦長の楕円形となるような分布となる。
【００３２】
次に、本発明の異方性光散乱フィルム用組成物について詳細に説明する。上述したように、本発明の組成物で作製した異方性光散乱フィルムの内部は、屈折率の異なる部分が不規則な形状・厚さで分布することにより、屈折率の高低からなる濃淡模様が形成されている。
【００３３】
この屈折率の差異は、小さすぎると散乱性が悪くなり、逆に大きすぎるとどのような角度で光が入射しても光散乱が生じてしまうことになり、散乱性の入射角度依存性を持たせることが困難となる。
【００３４】
本発明の異方性光散乱フィルム用組成物は、熱可塑性樹脂（Ａ）、ラジカル重合性基を有する化合物（Ｂ）で、かつ該熱可塑性樹脂（Ａ）と屈折率差が０．０１以上であることを特徴とする化合物とからなる。
【００３５】
上記熱可塑性樹脂（Ａ）とは、加熱により反応が起こることなく軟化して塑性を示し、冷却と加熱を繰り返した場合、塑性が可逆的に保たれる樹脂である。熱可塑性樹脂は、柔軟性に富んでいるため、異方性光散乱フィルム作製時におけるラジカル重合性基を有する化合物のフィルム中の移動が容易となることで、屈折率差が大きくなり散乱性が向上する。さらに作製した光異方性散乱フィルムも柔軟性を有するため、光学フィルムとしての利用が容易である。
【００３６】
前記熱可塑性樹脂（Ａ）としては、ポリエチレン、ポリプロピレン、ポリ塩化ビニル、ポリスチレン、並びにポリメタクリル酸メチル或いは各種アクリレート、メタクリレートの共重合体、並びにポリアミド、ポリエステル、ポリ酢酸ビニル、ポリカーボネート、フェニレンオキシド、ポリアセタール類を挙げることができる。
【００３７】
このうち好ましい熱可塑性樹脂（Ａ）としては、ビスフェノールＡ型あるいはビスフェノールF型フェノキシ樹脂が挙げられる。フェノキシ樹脂は強靭で柔軟性に優れており、またＰＥＴ（ポリエチレンテレフタレート）、ＴＡＣ（トリアセテートセルロース）フィルム等の基材やフィラーとの密着性が良好であるため、異方性光散乱フィルムとして良好な特性を有している。
【００３８】
さらに、熱可塑性樹脂（Ａ）として好ましいビスフェノールＡ型あるいはビスフェノールF型フェノキシ樹脂の重量平均分子量としては１０，０００から１００，０００が望ましい。この平均分子量よりも小さいビスフェノール型樹脂はエポキシ樹脂に分類され、熱硬化性樹脂である。一方、平均分子量の大きいビスフェノール型フェノキシ樹脂は有機溶剤への溶解性が乏しくなり異方性光散乱フィルムとして用いることが困難になる。
【００３９】
なお、本発明に使用する熱可塑性樹脂（Ａ）と、ラジカル重合性基を有する化合物（Ｂ）の屈折率は異なっている必要があり、その屈折率差が大きいほど光の散乱する度合い、いわゆるヘイズ率が大きくなる。一般的には屈折率差が０．０１以上、より好ましくは、０．０５以上有することが好ましい。
【００４０】
さらに、上記ラジカル重合性基を有する化合物（Ｂ）は、分子内に１個以上の重合性エチレン性二重結合を有し、化学放射線によりラジカルを発生する開始剤の存在下、高分子化または架橋反応する化合物であり、重合性エチレン性二重結合としては、例えばアクリロイル基、メタクリロイル基、ビニル基或いはアリル基を挙げることができる。
【００４１】
例えば、ポリエステルアクリレート、ポリオールポリアクリレート、変性ポリオールポリアクリレート、イソシアヌル酸骨格のポリアクリレート、メラミナクリレート、ヒダントイン骨格のポリアクリレート、ポリブタジエンアクリレート、エポキシアクリレート、ウレタンアクリレート、ビスフェノールＡ型ジアクリレートなどの多官能アクリレート、或いはこれらアクリレートに対応するメタクリレート類、メチルアクリレート、テトラヒドロフルフリルアクリレート、フェニルアクリレート、フェノキシエチルアクリレート、トリブロモフェニルアクリレート、トリブロモフェノキシエチルアクリレート、ベンジルアクリレート、エチルカルビトールアクリレート、２−エチルヘキシルアクリレート、ジシクロペンテニルオキシアクリレート、イソボルニルアクリレート、フェニルカルビトールアクリレート、ノニルフェノキシエチルアクリレート、２−ヒドロキシ−３−フェノキシプロピルアクリレート、アクリロイルオキシエチルサクシネート、アクリロイルオキシエチルフタレート及びこれらに対応するメタクリレート類、スチレン、α−メチルスチレン、４−メチルスチレン、ｐ−クロロメチルスチレン、ジビニルベンゼン、酢酸ビニル、Ｎ−ビニルピロリドン、アクリロニトリル等のビニル化合物等が挙げられる。
【００４２】
これら１官能であるビニルモノマーの他に多官能ビニルモノマーを含むものであり、またこれらの混合物であっても良く、さらに、熱可塑性樹脂（Ａ）との屈折率差が０．０１以上であるモノマーを選択する必要がある。また、これらの化合物はモノマーのままで或いはオリゴマーや反応性ポリマーとしても使用できる。
【００４３】
本発明の組成物において用いられる化学放射線によってラジカル種を発生する光重合開始剤（Ｃ）としては、Ｊ．Ｐｈｏｔｏｃｈｅｍ．Ｓｃｉ．Ｔｅｃｈｎｏｌ．，２，２８３（１９８７）．に記載される化合物、具体的には、芳香族ケトン類、チオキサントン類、ビスイミダゾール類、アシルフォスフィンオキサイド類、有機過酸化物、鉄アレーン錯体、トリハロゲノメチル置換ｓ−トリアジン、スルフォニウム塩、ジアゾニウム塩、フォスフォニウム塩、セレノニウム塩、アルソニウム塩、ヨードニウム塩等が挙げられ。芳香族ケトン類としては、ベンゾフェノン、ベンジル、ミヒラーズケトン、ベイゾインエチルエーテル、ジエトキシアセトフェノン、ベンジルメチルケタール、２−ヒドロキシ−２−メチルプロピオフェノン、１−ヒドロキシシクロヘキシルフェニルケトン等が挙げられる。チオキサントン類としては、２−クロロチオキサントン、２，４−ジエチルチオキサントン等が挙げられる。
【００４４】
さらに、ジアリールヨードニウム塩も好ましく、Ｍａｃｒｏｍｏｌｅｃｕｌｅｓ，１０，１３０７（１９７７）．に記載の化合物、例えば、ジフェニルヨードニウム、ジトリルヨードニウム、フェニル（ｐ−アニシル）ヨードニウム、ビス（ｍ−ニトロフェニル）ヨードニウム、ビス（ｐ−ｔｅｒｔ−ブチルフェニル）ヨードニウム、ビス（ｐ−クロロフェニル）ヨードニウムなどのヨードニウムのクロリド、ブロミド、あるいはフッ化ホウ素塩、ヘキサフルオロフォスフェート塩、ヘキサフルオロアルセネート塩、ヘキサフルオロアンチモネート塩、芳香族スルホン酸塩等を挙げることが出来る。
【００４５】
本発明のメラミン樹脂またはメラミン化合物（Ｄ）は、加熱することによりフェノキシ樹脂のヒドロキシ基とメラミン誘導体のメチロール基あるいはメトキシメチル基との間の脱水あるいは脱アルコール縮合反応を起こす。このため、フェノキシ基をメラミン誘導体にて架橋反応をさせることが可能となり、異方性散乱フィルムの耐久性、例えば、耐溶剤性を向上させることができる。このようなメラミン誘導体としては、メチロール基あるいはメトキシメチル基を有している化合物であればよい。このメラミン誘導体の中でも、溶解性、特に、溶剤に対する溶解性が大きいほど好ましい。具体的には、ジ−メチロールメラミン、トリ−メチロールメラミン、テトラ−メチロールメラミン、ペンタ−メチロールメラミン、ヘキサ−メチロールメラミン、あるいはジ−メトキシメチルメラミン、トリ−メトキシメチルメラミン、テトラ−メトキシメチルメラミン、ペンタ−メトキシメチルメラミン、ヘキサ−メトキシメチルメラミンなどのメラミン化合物、またはこれらの化合物とホルムアルデヒド等反応させることにより得られるメラミン樹脂を挙げることができるが、これに限定されるものでない。
本発明の化学放射線によってラジカル種を発生する光開始剤（Ｃ）を増感せしめる増感色素（Ｅ）としては、シアニンまたはメロシアニン誘導体、クマリン誘導体、カルコン誘導体、キサンテン誘導体、チオキサンテン誘導体、アズレニウム誘導体、スクアリリウム誘導体、ポルフィリン誘導体などの有機染料化合物が使用でき、その他に「色素ハンドブック」（大河原信他編  講談社１９８６年）、「機能性色素の化学」（大河原信他編、シーエムシー  １９８１年）、「特殊機能材料」（池森忠三郎他編  シーエムシー  １９８６年）に記載されている色素及び増感剤が用いられる。なお、これらに限定されるものではなく、その他の可視域の光に対して吸収を示す色素及び増感剤であれば用いることが出来る。これらは必要に応じて任意の比率で二種以上を用いてもかまわない。
【００４６】
本発明の組成物に含有されるラジカル重合性基を有する化合物（Ｂ）の量は、熱可塑性樹脂（Ａ）１００重量部に対し、１０から３００重量部、好ましくは２０から２００重量部である。また、化学放射線によってラジカル種を発生する光重合開始剤（Ｃ）の量は、ラジカル重合性基を有する化合物（Ｂ）１００重量部に対し、０．１から５０重量部、好ましくは１から３０重量部である。
【００４７】
また、該メラミン樹脂またはメラミン化合物（Ｄ）の量は、熱可塑性樹脂（Ａ）１００重量部に対し、０．１から５０重量部、好ましくは１から３０重量部である。
【００４８】
さらに、該増感色素（Ｅ）の量は、ラジカル重合性基を有する化合物（Ｂ）１００重量部に対し、０．１から１０重量部、好ましくは０．２から５重量部までの範囲をとることが可能である。使用量は、感光層膜厚と該膜厚の光学濃度によって制限を受ける。すなわち、光学濃度が２を越えない範囲で使用することが好ましい。
【００４９】
この様にこれらの各成分を適宜選択し、任意の割合で混合して得た感光液をバーコーター、アプリケーター、ドクターブレード、ロールコーター、ダイコーター、コンマコーター等の公知の塗工手段を用いてガラス板、ポリエチレンテレフタレート（ＰＥＴ）フィルム、トリアセテートセルロース（ＴＡＣ）フィルム、ポリカーボネート（ＰＣ）フィルム等の基材に塗布し、一体に形成しそのまま使用してもよい。
【００５０】
なお、感光液を塗布する際は、必要に応じて適当な溶剤で希釈してもよいが、その場合には基材上に塗布した後に、乾燥を要する。上記溶剤としては、ジクロロメタン、クロロホルム、アセトン、２−ブタノン、シクロヘキサノン、エチルアセテート、２−メトキシエタノール、２−エトキシエタノール、２−ブトキシエタノール、２−エトキシエチルアセテート、２−ブトキシエチルアセテート、２−メトキシエチルエーテル、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、テトラヒドロフラン、１，４−ジオキサン等が挙げられる。
【００５１】
さらに、記録可能な屈折率差は作製方法や記録材料などにより制限を受けるため、大きな屈折率差を持つ場合はフィルム膜厚を薄く、小さな屈折率差を持つ場合はフィルム膜厚を厚くすることで、本発明の組成物を用いて異方性光散乱性フィルムを実現することが可能である。
【００５２】
屈折率の異なる部分の大きさは、光散乱を生じるためにランダムで規則性はないが、必要な散乱性を持つために、その平均の大きさは直径で０．１μｍから３００μｍの範囲内でそれぞれの用途に必要な散乱性に応じて適宜選択する。
【００５３】
また、前記屈折率の異なる部分のフィルム表面上での分布は、光散乱を生じるためにランダムで規則性はないが、必要な散乱性を持たせるために、フィルム全体の平均屈折率を＜ｎ＞とすると、その確率分布は＜ｎ＞を中心とする正規分布を呈する。或いは、屈折率ｎの最小値ｎmiｎで最大値をとり指数関数的に屈折率の最大値ｎmａｘまで単調減少するような確率分布、或いは単調増加する確率分布に従って分布していてもよい。
【００５４】
以下、本発明の異方性光散乱性フィルムを作製する手段について述べる。本発明の光散乱フィルムは光学的な露光手段により作製することができる。図５はランダムマスクパターンを利用して作製する光学系の一例を示す説明図である。ＵＶ光源６から出た紫外光はコリメート光学系７により平行光８とし、マスク原版９を照射する。
【００５５】
マスク原版９のＵＶ照射側とは反対の面には感光材料５を密着して配置しており、マスク原版９のパターンを感光材料５に露光照射する。この際、図示のようにＵＶ平行光８とマスク原版９は所定角度αだけ傾いて配置されているため、パターン露光は感光材料５中で、所定角度傾いてなされることになる。この角度が、異方性光散乱性フィルム中の屈折率の異なる部分の傾斜角度（すなわち、入射角度依存性の散乱角度θ）に相当することになるので、前記角度は用途に応じて０から６０度程度の範囲内で適宜選択する。
【００５６】
図５で用いている所定のランダムパターンを持つマスク原版９は、計算機を用いた乱数計算から作製した白黒パターンデータを、フォトリソグラフィーの手法によりガラス基板１０上の金属クロムパターン１１としてエッチングしたものを用いてもよい。もちろんマスク原版の作成方法としては、上記方式に限定されるものではなく、リス乾板を使った写真手法などにより作製しても同様なマスクを作製できる事は周知である。
【００５７】
図６は、図２に示す構造の異方性光散乱性フィルムを、スペックルパターンを利用して作製する光学系の一例を示す説明図である。レーザー光源１３から出たレーザー光１４ですりガラス１５を照射する。すりガラス１５のレーザー照射側とは反対の面には所定距離Ｆをおいて感光材料５を配置し、すりガラス１５で透過散乱したレーザー光が作り出す複雑な干渉パターンであるスペックルパターンを感光材料５に露光照射される。
【００５８】
この際、図示のようにすりガラス１０と感光材料５は所定角度αだけ傾いて配置されているため、スペックルパターンは感光材料中で、所定角度傾いて露光されることになる。この角度が、異方性光散乱性フィルム中の屈折率の異なる部分の傾き（すなわち、入射角度依存性の散乱ピーク角度θ）に相当することになるので、前記角度は用途に応じて０から６０度程度の範囲内で適宜選択する。
【００５９】
記録に使用するレーザ光源は、アルゴンイオンレーザーの５１４．５ｎｍ、４８８ｎｍ４５７．９ｎｍ、３６３．５ｎｍ又は３５７．１ｎｍの波長のうち、感光材料の感度に応じて適宜選択して使用する事ができる。またアルゴンイオンレーザー以外でもコヒーレント性の良いレーザー光源であれば仕様可能で、例えばヘリウムネオンレーザーやクリプトンイオンレーザー、５３２ｎｍ、３５５ｎｍを発振可能な半導体レーザーなどが使用できる。
【００６０】
スペックルパターンは、コヒーレント性が良い光が粗面で散乱反射または透過した時に生じる明暗の斑点模様であり、粗面の微小な凹凸で散乱した光が不規則な位相関係で干渉するために生じるものである。
【００６１】
「光測定ハンドブック」（朝倉書店  田光幸敏治ほか著  １９９４年１１月２５日発行）の記述（ｐ．２６６−ｐ．２６８）によれば、濃度や位相が位置によってランダムな値を示すようなスペックルパターンでは、前記パターンの大きさは、感光材料から拡散板を見込む角度に反比例して、パターンの平均径が決定される。従って、拡散板の大きさを、水平方向よりも垂直方向で大きくした場合、感光材料上に記録されるパターンは、水平方向よりも垂直方向が細かいものとなる。
【００６２】
図６の光学系での作製方法によるスペックルパターンは、使用するレーザー光の波長λ及びすりガラスの大きさＤ、すりガラスと感光材料との距離Ｆが、記録されるスペックルパターンの平均サイズｄを決定し、一般に次式で表される。
ｄ＝１．２λＦ／Ｄ
また、このスペックルパターンの奥行き方向の平均長さｔは
ｔ＝４．０λ（Ｆ／Ｄ）２
で表される。
【００６３】
以上よりλ及びＦ／Ｄの値を最適な散乱性を持つように最適化することで所望の３次元的な屈折率分布を持つ異方性光散乱性フィルムを得ることが出来る。
【００６４】
一例として、λ＝０．５μｍで、Ｆ／Ｄ＝２とすると、ｄ＝１．２μｍ、ｔ＝８μｍとなり、フィルム表面上の濃淡模様は平均１．２μｍで分布し、フィルム厚み方向には前記傾斜角度に従った方向に平均８μｍの大きさで分布することになる。
【００６５】
ただし、これらの大きさはあくまでも平均の大きさであり、実際にはこれらの大きさを中心に大小様々な大きさで屈折率の異なる部分が表面上及び奥行き方向に傾斜して分布することになり、図２に示すような本発明の異方性光散乱性フィルムとなる。
【００６６】
なお、前述のプラスチックフィルム等の基材と一体で異方性散乱膜を設けたフィルムとする場合は、基材との接着性が優れた組成とする必要があり、さらに接着剤等の別部材を用いることなく、露光後も密着性が優れている必要がある。
【００６７】
前記課題を、ビスフェノールＡ型フェノキシ樹脂あるいはビスフェノールＦ型フェノキシ樹脂いずれかからなる熱可塑性樹脂（Ａ）と、ラジカル重合性基を有する化合物（Ｂ）と、化学放射線によってラジカル種を発生する光重合開始剤（Ｃ）を含む異方性光散乱フィルム組成物を用いることにより解決できる。
以下、本発明の実施の形態について具体的な実施例と本発明の特徴を明確にするための比較例を挙げて説明する。
【実施例】
【００６８】
＜実施例１＞
フェノキシ樹脂（Ｉｎｃｈｅｍ  Ｃｏｒｐ製、商品名ＰＫＨＨ、重量平均分子量５２，０００）１００重量部、トリプロピレングリコールジアクリレート（大阪有機化学（株）製、商品名ＶＩＳＣＯＡＴ−３１０ＨＰ）１００重量部および１−ヒドロキシシクロフェニルケトン（チバスペシャリティケミカルズ（株）製、商品名ＩＲＧＡＣＵＲＥ１８４）５．４重量部を２−ブタノン１００重量部に混合溶解したものを感光液とした。当該感光液をＴＡＣフィルム（富士写真フィルム（株）製  商品名フジタックＴＤ−８０  厚み８０μｍ）に、膜厚が約３０μｍになるようにドクターブレードで塗布、乾燥し記録用媒体とした。
【００６９】
光源としてアルゴンレーザー（３６３．５ｎｍ）のレンズを用いて広げた光ですりガラス１５を介して、記録材料面から露光し（α＝３０゜、５０ｍＪ／ｃｍ２）、８５℃で５分間加熱後、高圧水銀灯で記録用媒体を全面照射することで定着して、異方性光散乱性フィルムを得た。得られた該フィルムの厚みは２９μｍであった。
【００７０】
評価は、島津製作所（株）製の分光光度計を用い各角度で透過率（波長範囲；４００−６００ｎｍ）を測定した。この全波長平均透過率を表１に示す。
【００７１】
また、機材との密着性を、クロスカットテープピールテストにより評価したところ、１００／１００と良好であった。
【００７２】
＜実施例２＞
フェノキシ樹脂（Ｉｎｃｈｅｍ  Ｃｏｒｐ製、商品名ＰＫＨＨ、重量平均分子量５２，０００）の代わりにフェノキシ樹脂（Ｉｎｃｈｅｍ  Ｃｏｒｐ製、商品名ＰＫＨＢ、重量平均分子量３２，０００）を用い、ＴＡＣフィルム（富士写真フィルム（株）製  商品名フジタックＴＤ−８０  厚み８０μｍ）に乾燥膜厚が約２５μｍとなるように塗布、乾燥した。前記以外は実施例１と同様にして操作し、異方性光散乱性フィルムを得た。得られた当該フィルムの厚みは３３μｍであった。各角度での全波長透過率の結果を表１に示す。
【００７３】
また、基材との密着性を、クロスカットテープピールテストにより評価したところ、１００／１００で良好であった。
＜実施例３＞
フェノキシ樹脂（Ｉｎｃｈｅｍ  Ｃｏｒｐ製、商品名ＰＫＨＨ、重量平均分子量５２，０００）の代わりにフェノキシ樹脂（ジャパンエポキシレジン（株）製、商品名ビスコート１２５６、重量平均分子量５１，０００）を用い、ＴＡＣフィルム（富士写真フィルム（株）製  商品名フジタックＴＤ−８０  厚み８０μｍ）に乾燥膜厚が約２５μｍとなるように塗布、乾燥した。前記以外は実施例１と同様にして操作し、異方性光散乱性フィルムを得た。得られた当該フィルムの厚みは２５μｍであった。各角度での全波長透過率を結果を表１に示す。
【００７４】
また、基材との密着性を、クロスカットテープピールテストにより評価したところ、１００／１００で良好であった。
＜実施例４＞
トリプロピレングリコールジアクリレート（大阪有機化学（株）製、商品名ＶＩＳＣＯＡＴ−３１０ＨＰ）の代わりにネオペンチルグリコールジアクリレート（新中村化学工業（株）製、商品名ＮＫエステルＡ−ＮＰＧ）を使う以外は実施例１と同様にして操作し、異方性光散乱性フィルムを得た。得られた当該フィルムの厚みは２８μｍであった。各角度での全波長透過率を結果を表１に示す。
【００７５】
また、機材との密着性を、クロスカットテープピールテストにより評価したところ、１００／１００と良好であった。
＜実施例５＞
１−ヒドロキシシクロフェニルケトン（チバスペシャリティケミカルズ（株）製、商品名ＩＲＧＡＣＵＲＥ８４）に代りに、４、４’−ビス（ｔｅｒｔ−ブチルフェニル）ヨードニウムヘキサフルオロフォスフェートを使用し、４，４’−ビス（ジエチルアミン）ベンゾフェノン０．２５重量部をさらに感光液に加えに、光源としてアルゴンレーザ（３６３．５ｎｍ）の代わりにクリプトンレーザ（４１３ｎｍ）に変える以外は実施例１と同様にして操作し、異方性光散乱性フィルムを得た。得られた当該フィルムの厚みは３２μｍであった。各角度での全波長透過率の結果を表１に示す。
【００７６】
また、機材との密着性を、クロスカットテープピールテストにより評価したところ、１００／１００と良好であった。
＜実施例６＞
トリプロピレングリコールジアクリレート（大阪有機化学（株）製、商品名ＶＩＳＣＯＡＴ−３１０ＨＰ）の代わりにトリメチロールプロパントリアクリレート（共栄社化学（株）製、商品名ライトアクリレートＴＭＰ−Ａ）を、ＴＡＣフィルム（富士写真フィルム（株）製  商品名フジタックＴＤ−８０  厚み８０μｍ）に乾燥膜厚が約３０μｍとなるように塗布、乾燥した。前記以外は実施例１と同様にして操作し、異方性光散乱性フィルムを得た。得られた当該フィルムの厚みは３０μｍであった。各角度での全波長透過率を結果を表１に示す。
【００７７】
また、基材との密着性を、クロスカットテープピールテストにより評価したところ、１００／１００で良好であった。
【００７８】
【表１】
2006028203.tif 000003
＜比較例１＞
トリプロピレングリコールジアクリレート（大阪有機化学（株）製、商品名ＶＩＳＣＯＡＴ−３１０ＨＰ）の代わりにイソシアヌール酸ＥＯ変性トリアクリレート（東亞合成（株）製、商品名アロニックスＭ−３１５）を使う以外は実施例１と同様にして操作し、異方性光散乱性フィルムの作製を試みた。しかしながら散乱性が発現しなかった。
＜比較例２＞
フェノキシ樹脂（ジャパンエポキシレジン（株）製、商品名ビスコート１２５６、重量平均分子量５１，０００）の代わりにエポキシ樹脂（ジャパンエポキシレジン（株）製、商品名エピコート１００７、重量平均分子量２，９００）を用い、ＴＡＣフィルム（富士写真フィルム（株）製  商品名フジタックＴＤ−８０  厚み８０μｍ）に乾燥膜厚が約３０μｍとなるように塗布、乾燥した。前記以外は実施例１と同様にして操作し、異方性光散乱性フィルムを得た。得られた当該フィルムの厚みは３０μｍであった。基材との密着性を、クロスカットテープピールテストにより評価したところ、０／１００で、基材から剥離してしまった。
＜実施例７＞
フェノキシ樹脂（ジャパンエポキシレジン（株）製、商品名ビスコート１２５６、重量平均分子量５１，０００）１００重量部、ポリプロピレングリコールジアクリレート（東亞合成（株）製、商品名アロニックスＭ−２２０）１００重量部、メラミン樹脂（三和ケミカル（株）製、商品名ニカラックＭＷ−３０）２０重量部、および１−ヒドロキシシクロフェニルケトン（チバスペシャリティケミカルズ（株）製、商品名ＩＲＧＡＣＵＲＥ１８４）５．４重量部を、２-ブタノン１００重量部に混合溶解したものを感光液とした。当該感光液をＴＡＣフィルム（富士写真フィルム（株）製  商品名フジタックＴＤ−８０  厚み８０μｍ）に、膜厚が約３０μｍになるようにドクターブレードで塗布、乾燥し記録用媒体とした。
【００７９】
光源としてアルゴンレーザー（３６３．５ｎｍ）を用い、レンズを用いて広げた光ですりガラス１５を介して、記録材料面から露光し（α＝３０゜、５０ｍＪ／ｃｍ２）、８５℃で５分間加熱後、高圧水銀灯で記録用媒体を全面照射することで定着して、異方性光散乱性フィルムを得た。得られた該フィルムの厚みは２９μｍであった。
【００８０】
評価は、島津製作所（株）製の分光光度計を用い各角度で透過率（波長範囲；４００−６００ｎｍ）を測定した。この全波長平均透過率を表２に示す。
＜実施例８＞
フェノキシ樹脂（ジャパンエポキシレジン（株）製、商品名ビスコート１２５６、重量平均分子量５１，０００）の代わりにフェノキシ樹脂（Ｉｎｃｈｅｍ  Ｃｏｒｐ製、商品名ＰＫＨＢ、重量平均分子量３２，０００）を用い、ＴＡＣフィルム（富士写真フィルム（株）製  商品名フジタックＴＤ−８０  厚み８０μｍ）に乾燥膜厚が約２５μｍとなるように塗布、乾燥した。前記以外は実施例７と同様にして操作し、異方性光散乱性フィルムを得た。得られた当該フィルムの厚みは３５μｍであった。各角度での全波長透過率の結果を表２に示す。
【００８１】
また、基材との密着性を、クロスカットテープピールテストにより評価したところ、１００／１００で良好であった。
＜実施例９＞
トリプロピレングリコールジアクリレート（東亞合成（株）製、商品名アロニックスＭ−２２０）の代わりに１，６−ヘキサンジオールジアクリレート（共和社化学（株）製、商品名ライトアクリレート１．６ＨＸ−Ａ）を使う以外は実施例７と同様にして操作し、異方性光散乱性フィルムを得た。得られた当該フィルムの厚みは２８μｍであった。各角度での全波長透過率の結果を表２に示す。
【００８２】
また、機材との密着性を、クロスカットテープピールテストにより評価したところ、１００／１００と良好であった。
＜実施例１０＞
メラミン樹脂（三和ケミカル（株）製、商品名ニカラックＭＷ−３０）の代わりに、メチル化メラミン樹脂（住友化学工業（株）製、商品名スミマールＭ−１００）を使う以外は実施例７と同様にして操作し、異方性光散乱性フィルムを得た。得られた当該フィルムの厚みは３３μｍであった。各角度での全波長透過率の結果を表２に示す。
【００８３】
また、機材との密着性を、クロスカットテープピールテストにより評価したところ、１００／１００と良好であった。
＜実施例１１＞
１−ヒドロキシシクロフェニルケトン（チバスペシャリティケミカルズ（株）製、商品名ＩＲＧＡＣＵＲＥ１８４）の代りに、（４−メチルフェニル）［４−（２−メチルプロピル）フェニル］ヨードニウムヘキサフルオロフォスフェート（チバスペシャリティケミカルズ（株）製、商品名ＩＲＧＡＣＵＲＥ２５０）を使用し、４，４’−ビス（ジエチルアミン）ベンゾフェノン０．２５重量部をさらに感光液に加えに、光源としてアルゴンレーザ（３６３．５ｎｍ）の代わりにクリプトンレーザ（４１３ｎｍ）を使用した以外は実施例７と同様にして操作し、異方性光散乱性フィルムを得た。得られた当該フィルムの厚みは３２μｍであった。各角度での全波長透過率を結果を表２に示す。
【００８４】
【表２】
2006028203.tif 000004
＜比較例３＞
トリプロピレングリコールジアクリレート（東亞合成（株）製、商品名アロニックスＭ−２２０）の代わりにイソシアヌール酸ＥＯ変性トリアクリレート（東亞合成（株）製、商品名アロニックスＭ−３１５）を使う以外は実施例７と同様にして操作し、異方性光散乱性フィルムの作製を試みた。しかしながら散乱性が発現しなかった。
＜比較例４＞
フェノキシ樹脂（ジャパンエポキシレジン（株）製、商品名ビスコート１２５６、重量平均分子量５１，０００）の代わりにエポキシ樹脂（ジャパンエポキシレジン（株）製、商品名エピコート１００７、重量平均分子量２，９００）を用い、ＴＡＣフィルム（富士写真フィルム（株）製  商品名フジタックＴＤ−８０  厚み８０μｍ）に乾燥膜厚が約３０μｍとなるように塗布、乾燥した。前記以外は実施例７と同様にして操作し、異方性光散乱性フィルムを得た。得られた当該フィルムの厚みは３０μｍであった。基材との密着性を、クロスカットテープピールテストにより評価したところ、０／１００で、基材から剥離してしまった。
【図面の簡単な説明】
【００８５】
【図１】本発明の光散乱フィルムを示す説明図であり、左が平面図、右が断面図である。
【図２】本発明の光散乱フィルムを示す説明図であり、左が平面図、右が断面図である。
【図３】本発明の光散乱フィルムの持つ入射角度依存性の一例を示すグラフである。
【図４】本発明の光散乱フィルムが持つ光散乱の異方性を説明する図である。
【図５】図１に示す構造の光散乱フィルムを、マスクパターンを利用して作製する光学系の一例を示す説明図である。
【図６】図２に示す構造の光散乱フィルムを、スペックルパターンを利用して作製する光学系の一例を示す説明図である。
【符号の説明】
【００８６】
１…光散乱フィルム
２…散乱方向から入射する照明光
３…透過方向から入射する照明光
４…実測したヘイズ値のプロット
５…感光材料
６…ＵＶ光源
７…コリーメート光学系
８…平行光
９…マスク原版
１０…ガラス基板
１１…クロムパターン
１２…光ファイバー
１３…レーザー光源
１４…レーザー光
１５…すりガラス
１６…ビームエキスパンダー
１７…コリメーター
【図１】
2006028203.tif 000005
【図２】
2006028203.tif 000006
【図３】
2006028203.tif 000007
【図４】
2006028203.tif 000008
【図５】
2006028203.tif 000009
【図６】
2006028203.tif 000010